CHA-СОДЕРЖАЩЕЕ МОЛЕКУЛЯРНОЕ СИТО JMZ-1S И СПОСОБЫ ЕГО ПОЛУЧЕНИЯ

2
2
3
2
5
2
3
1. Молекулярное сито, содержащее каркас типа СНА с фосфатом внутри каркаса, отличающееся тем, что молекулярное сито представляет собой кремнийалюмофосфат, причем молекулярное сито имеет соотношение SiO/AlO (SAR) от 0,3 до 0,6 включительно и имеет соотношение PO/AlO (PAR) от 0,65 до 1,0 включительно.
2. Молекулярное сито по п. 1, отличающееся тем, что молекулярное сито дополнительно содержит по меньшей мере один внерешеточный переходный металл, выбранный из группы, состоящей из Ag, Au, Се, Со, Cr, Cu, Fe, Ga, In, Ir, Mn, Mo, Nb, Ni, Pd, Pt, Re, Rh, Ru, Sn, Та, V, W и Zn.
3. Молекулярное сито по п. 1, отличающееся тем, что молекулярное сито является кальцинированным или содержит один или более структурообразующих агентов (SDA).
2
2
3
2
5
2
3
4. Молекулярное сито по п. 1, имеющее соотношение SiO/AlO (SAR) от около 0,45 до около 0,55, и соотношение PO/AlO (PAR) от около 0,7 до около 0,9, предпочтительно от около 0,75 до около 0,85.
5. Молекулярное сито по п. 1, включающее молекулярное сито каркасного типа СНА-типа, содержащее структурообразующий агент (SDA), обладающий по меньшей мере одним свойством, выбранным из группы, состоящей из: характерной порошковой рентгеновской дифрактограммы, по существу аналогичной показанной на фиг. 3; и характерной порошковой рентгеновской дифрактограммы, содержащей пики в положениях 2-тета 9,47 (VS), 16,10 (S), 20,73 (VS), 24,51 (М) и 30,86 (М)±0,2 с указанными в скобках соответствующими значениями относительной интенсивности.
6. Молекулярное сито по п. 1, отличающееся тем, что характерная рентгеновская порошковая дифрактограмма дополнительно содержит пики в положениях 2-тета 12,99 (W), 13,81 (W), 17,41 (W), 19,01 (W), 21,80 (W), 22,60 (W), 23,09 (W), 26,15 (W), 27,86 (W), 30,22 (W), 34,84 (W), 35,63(W)±0,2 с указанными в скобках соответствующими значениями относительной интенсивности.
7. Молекулярное сито по любому из предшествующих пунктов, отличающееся тем, что структурообразующий агент содержит катионы триметил(циклогексилметил)аммония.
2
2
3
2
5
2
3
8. Кальцинированное молекулярное сито, содержащее каркасную структуру, содержащую каркас типа СНА и имеющую соотношение SiO/AlO (SAR) от около 0,3 до около 0,6, более предпочтительно от около 0,45 до около 0,55, соотношение PO/AlO (PAR) от 0,65 до 1,0 включительно, предпочтительно от около 0,7 до около 0,9, более предпочтительно от около 0,75 до около 0,85, и имеющий характерную порошковую рентгеновскую дифрактограмму, содержащую пики в положениях 2-тета 9,57 (VS), 13,01 (М), 16,17 (W), 17,89 (W), 20,82 (М), 23,29 (W), 25,12 (W), 26,22 (W), 30,99 (W), 31,34 (W)±0,2 с указанными в скобках соответствующими значениями относительной интенсивности, причем молекулярное ситоне содержит структурообразующий агент (SDA).
9. Кальцинированное молекулярное сито по п. 8, отличающееся тем, что кальцинированное молекулярное сито дополнительно содержит обменный металл.
10. Кальцинированное молекулярное сито по п. 9, отличающееся тем, что обменный металл представляет собой медь или железо.
11. Кальцинированное молекулярное сито по п. 9 или 10, отличающееся тем, что обменный металл представляет собой медь.
12. Катализатор, содержащий кальцинированное молекулярное сито по одному из пп. 8-11.
13. Катализатор по п. 12, отличающийся тем, что кальцинированное молекулярное сито содержит внерешеточный переходный металл или благородный металл.
14. Катализатор по п. 13, отличающийся тем, что внерешеточный переходный металл выбран из группы, состоящей из Cu, Fe, V, Со, Ni, Nb, Mo, Та, Mn и W.
15. Катализатор по п. 13, отличающийся тем, что внерешеточный переходный металл представляет собой Cu или Fe.
16. Катализатор по п. 13, отличающийся тем, что молекулярное сито содержит от около 0,1 до около 5 массовых процентов переходного металла или благородного металла.
17. Катализатор по п. 13, отличающийся тем, что молекулярное сито содержит от около 0,1 до около 5 массовых процентов ионной меди.
18. Катализатор по п. 13, отличающийся тем, что благородный металл выбран из Pt, Pd, Ru, Rh, Os, Ir, Ag или Au.
19. Катализатор по одному из пп. 13-18, дополнительно содержащий Са.
20. Катализатор по одному из пп. 13-19, дополнительно содержащий Се.
21. Каталитическое изделие для очистки отработанного газа, содержащее катализатор по одному из пп. 12-20, расположенный на и/или внутри сотовой структуры.
22. Способ синтеза молекулярного сита по п. 1, включающий:
a. формирование и нагревание реакционной смеси, содержащей: (а) по меньшей мере один источник фосфата, (b) по меньшей мере один источник оксида алюминия, (с) по меньшей мере один источник диоксида кремния и (d) структурообразующий агент (SDA), содержащий катион триметил(циклогексилметил)аммония; и
b. формирование кристаллов молекулярного сита, имеющих каркас СНА и содержащих структурообразующий агент, и
c. выделение по меньшей мере части кристаллов молекулярного сита из маточного раствора.
23. Способ по п. 22, отличающийся тем, что SDA связан с анионом, выбранным из группы, состоящей из фторида, хлорида, бромида, йодида, гидроксида, ацетата, сульфата, тетрафторбората, карбоксилата, карбоната и бикарбоната.
24. Способ по п. 22 или 23, отличающийся тем, что SDA связан с анионом гидроксида.
25. Способ по любому из пп. 22-24, отличающийся тем, что реакционная смесь представляет собой гель, имеющий молярное композиционное соотношение:
,
где R представляет собой SDA.
26. Способ по любому из пп. 22-25, отличающийся тем, что реакционная смесь дополнительно содержит от около 0,1 до около 10 мас.% затравочных кристаллов, причем затравочные кристаллы содержат кристаллическое молекулярное сито, имеющее каркас СНА.
27. Способ по п. 26, отличающийся тем, что затравочные кристаллы содержат от 1 до 40 массовых процентов примеси по меньшей мере одного кристаллического молекулярного сита.
28. Композиция, полученная способом по любому из пп. 22-27.
x
3
x
2
2
3
29. Способ очистки отработанного газа, включающий приведение отработанного газа сгорания, содержащего NO и/или NH, в контакт с катализатором по любому из пп. 12-20 для селективного восстановления по меньшей мере части NO до N и НО и/или окисления по меньшей мере части NH.
30. Способ конверсии метанола в олефин (МТО), включающий приведение метанола в контакт с катализатором по одному из пп. 12-20.